(57)【特許請求の範囲】
【請求項１】
下記一般式（Ｉ）
ＭＯＯＣ（ＣＦ２）ｎＣＯＯＲｆ        （Ｉ）
（式中Ｍは、Ｈ、ＮＨ４、Ｌｉ、Ｎａ又はＫを示し、ｎ＝２〜３の整数、Ｒｆは−Ｃ（ＣＦ３）３である。）で表されるハーフエステル化合物。
【請求項２】
下記一般式（ＩＩＩ）
【化１】
0005228382.tif 000005
（式中ｎ＝２〜３の整数を示す。）で表される酸無水物と、下記一般式（ＩＶ）
ＲｆＯＨ      （ＩＶ）
（式中Ｒｆは−Ｃ（ＣＦ３）３である。）で表される化合物を反応させる工程を含む請求項１記載のハーフエステル化合物の製造方法。
【請求項３】
請求項１記載のハーフエステル化合物、及び、含フッ素ポリマーを含有することを特徴とする含フッ素ポリマー水性分散体。
【請求項４】
含フッ素ポリマーは、ポリテトラフルオロエチレン、テトラフルオロエチレン／パーフルオロアルキルビニルエーテル共重合体、ポリヘキサフルオロプロピレン、又は、ポリビニリデンフルオライドである請求項３記載の含フッ素ポリマー水性分散体。
【請求項５】
含フッ素ポリマーは、ポリテトラフルオロエチレンである請求項３記載の含フッ素ポリマー水性分散体。
【請求項６】
水性媒体中で、請求項１記載のハーフエステル化合物存在下で含フッ素モノマーの重合を行う工程を含むことを特徴とする請求項３、４又は５記載の含フッ素ポリマー水性分散体の製造方法。
【発明の詳細な説明】
【技術分野】
【０００１】
本発明は、ハーフエステル化合物、ハーフエステル化合物の製造方法、含フッ素ポリマー水性分散体、及び、含フッ素ポリマー水性分散体の製造方法に関する。
【背景技術】
【０００２】
含フッ素重合体の製造方法として、水性媒体中に、直鎖又は部分的に分岐鎖を有するフッ素置換カルボン酸を界面活性剤として用いることにより、テトラフルオロエチレン［ＴＦＥ］を重合する方法が知られている（特許文献１、特許文献２及び特許文献３参照）。
【０００３】
また、近年、含フッ素重合体の製造方法として、フッ素化されたポリオキシアルキレン基を有するカルボン酸を界面活性剤として用いる方法も開示されている（特許文献４参照）。
【０００４】
しかしながら、これらの界面活性剤は、熱的、化学的に非常に安定で、重合の際には、連鎖移動等の副反応を抑制できる点で有用であるが、重合により得られた樹脂から除去するためには、洗浄、加熱等の条件が狭く限定される問題があった。
【０００５】
上記の問題に鑑みて、特許文献５では、重合時の安定性を損なうことなく、凝集等の加工処理後における含フッ素重合体粒子中の残存量が少ない界面活性剤を用いて水性媒体中で含フッ素重合体を製造する方法、及び、含フッ素重合体の分散安定性に優れ、凝集等の加工処理後における含フッ素重合体粒子中の残存量が少ない界面活性剤を用いた含フッ素重合体水性分散液が検討されている。
【０００６】
しかしながら、特許文献５に記載されている２−アシルオキシカルボン酸は、合成経路が複雑であり、収率が低い。また、特許文献５に記載されているハーフエステル化合物は、フッ素系単量体の乳化重合の乳化剤として使用した場合、分子中に存在する水素原子が連鎖移動反応を引き起こし、重合速度が低下し、高分子量の重合体が得られないという問題もあった。
【０００７】
【特許文献１】特開昭６１−２０７４１３号公報
【特許文献２】特開昭６１−２２８００８号公報
【特許文献３】特開平１０−２１２２６１号公報
【特許文献４】米国特許第６４２９２５８号明細書
【特許文献５】特開２００５−４８１７８号公報
【発明の開示】
【発明が解決しようとする課題】
【０００８】
本発明は、上記現状に鑑み、合成経路が単純で、含フッ素ポリマーの乳化重合における乳化剤として好適に使用することができるハーフエステル化合物、及び、その製造方法を提供し、また、上記ハーフエステル化合物を含有する含フッ素ポリマー水性分散体、及び、その製造方法を提供する。
【課題を解決するための手段】
【０００９】
本発明は、下記一般式（Ｉ）
ＭＯＯＣ（ＣＦ２）ｎＣＯＯＲｆ      （Ｉ）
（式中Ｍは、Ｈ、ＮＨ４、Ｌｉ、Ｎａ又はＫを示し、ｎ＝２〜３の整数、ＲｆはＣ、Ｆ、Ｏからなる炭素数が４〜６のアルキル基またはアルキレート基を示す。）で表されるハーフエステル化合物である。
【００１０】
本発明はまた、下記一般式（ＩＩＩ）
【００１１】
【化１】
0005228382.tif 000002
【００１２】
（式中ｎ＝２〜３の整数を示す。）で表される酸無水物と、下記一般式（ＩＶ）
ＲｆＯＨ      （ＩＶ）
（式中ＲｆはＣ、Ｆ、Ｏからなる炭素数が４〜６のアルキル基またはアルキレート基を示す。）で表される化合物を反応させる工程を含む上記記載のハーフエステル化合物の製造方法である。
【００１３】
本発明はまた、下記一般式（ＩＩＩ）
【００１４】
【化２】
0005228382.tif 000003
【００１５】
（式中ｎ＝２〜３の整数を示す。）で表される酸無水物と、下記一般式（Ｖ）
Ｒｆ３ＣＨ２ＯＨ      （Ｖ）
（式中Ｒｆ３はＣ、Ｆ、Ｏからなる炭素数が３〜５のアルキル基またはアルキレート基を示す。）で表される化合物を反応させる工程および、フッ素化によりＣＨ２をＣＨＦまたはＣＦ２に転化する工程を含む上記記載のハーフエステル化合物の製造方法である。
【００１６】
本発明はまた、上記記載のハーフエステル化合物、及び、含フッ素ポリマーを含有することを特徴とする含フッ素ポリマー水性分散体である。
【００１７】
本発明はまた、水性媒体中で、上記のハーフエステル化合物存在下で含フッ素モノマーの重合を行う工程を含む上記記載の含フッ素ポリマー水性分散体の製造方法である。
以下、本発明を詳細に説明する。
【００１８】
本発明のハーフエステル化合物は、界面活性剤として優れた性能を示し、特に含フッ素ポリマーの重合に用いた場合、連鎖移動を生じないため高分子量の含フッ素ポリマーを得ることができる。上記ハーフエステル化合物は、（１）疎水鎖中にエステル結合を有することから、分解性に優れている。（２）連鎖移動反応に影響する水素原子を実質的に有しないという優れた性能を有する。
【００１９】
本発明のハーフエステル化合物は、下記一般式（Ｉ）
ＭＯＯＣ（ＣＦ２）ｎＣＯＯＲｆ      （Ｉ）
で表されるものである。上記ハーフエステル化合物は、上記含フッ素モノマー重合後に行う凝析等の後処理等により、容易にエステル加水分解を起こし、生成した加水分解物は、通常、揮発性を有し、加熱により除去することができる。分子内にエステル結合を有するため、加水分解されて、容易に分解されると考えられる。
【００２０】
上記一般式（Ｉ）において、Ｍは、Ｈ、ＮＨ４、Ｌｉ、Ｎａ又はＫを示す。生成した含フッ素ポリマーから加熱処理により容易に除去し得る点でＮＨ４が好ましく、乳化や分散力の点でＬｉ、Ｎａ又はＫが好ましい。
【００２１】
上記一般式（Ｉ）において、ｎは、２〜３の整数である。エステル化時の反応性が高い点から、ｎ＝２であることが好ましい。
【００２２】
上記Ｒｆは、Ｃ、Ｆ、Ｏを構成成分とする炭素数が４〜６のアルキル基またはアルキレート基である。上記Ｒｆは、Ｃ、Ｆ、Ｏからなることがより好ましい。また、上記Ｒｆの炭素数は、界面活性の点から、好ましい下限は４であり、好ましい上限は５である。より好ましくはＣ、Ｆからなる炭素数４のアルキル基である。
【００２３】
上記Ｒｆは、下記一般式（ＩＩ）
−Ｃ（ＣＦ３）２Ｒｆ２（ＩＩ）
（式中Ｒｆ２はＣ、Ｆ、Ｏからなり、炭素数が１〜３のアルキル基またはアルキレート基を示す。）で示される化合物であることが好ましい。上記構造を有するハーフエステル化合物は、酸素に対するα位にＣＦ結合が存在しないため、原料の安定性が高く、製造が容易であるからである。
また、上記Ｒｆは、−Ｃ（ＣＦ３）３であることが最も好ましい。
【００２４】
本発明のハーフエステル化合物は、例えば、ＲｆＯＭ（ＲｆおよびＭは、上記定義したものと同じ。）と、ＨＯＯＣ（ＣＦ２）ｎＣＯＯＭ（Ｍおよびｎは、上記定義したものと同じ。）または、その酸無水物とを、公知の方法等を用いてエステル化することにより製造することができるが、反応性および選択性の面から、酸無水物を用いることが好ましい。
【００２５】
上記ハーフエステル化合物は、下記一般式（ＩＩＩ）
【００２６】
【化３】
0005228382.tif 000004
【００２７】
（式中ｎは、上記定義したものと同じ。）で表される酸無水物と、下記一般式（ＩＶ）
ＲｆＯＨ      （ＩＶ）
（式中Ｒｆは、上記定義したものと同じ。）で表される化合物を反応させることにより製造することが好ましい。このような製造方法も本発明の１つである。
【００２８】
上記反応を行う方法としては、特に限定されるものではなく、公知の方法を用いることができる。例えば、上記式（ＩＩＩ）で表される酸無水物と、ＲｆＯＨで表される上記式（ＩＶ）の化合物を化学量論比付近で混合し、６０〜１５０℃に加温して反応させる方法が挙げられる。この際に、両親媒性であり反応性を妨げない有機溶剤を使用することができる。
また反応時に、触媒量の酸触媒を添加することができる。この酸触媒としては、硫酸が好ましく使用される。
上記製造方法には、エステル化反応によって生成した水を間欠的／連続的に留去する工程、及び／又は、反応系に残存するアルコールを間欠的／連続的に留去する工程を含んでいてもよい。
また、上記製造方法は、上記反応によって得られたＨＯＯＣ（ＣＦ２）ｎＣＯＯＲｆ（式中ｎおよびＲｆは、上記定義したものと同じ。）で表されるハーフエステル化合物を、アンモニア、ＬｉＯＨ、ＮａＯＨ、又は、ＫＯＨで中和する工程を含むものであってもよい。上記中和反応は、エステル部分の加水分解を防ぐ目的で、アンモニア、ＬｉＯＨ、ＮａＯＨ、又は、ＫＯＨなどの中和剤を、０．１〜２０％の水溶液として、好ましくは１〜５％の水溶液として、５〜３０℃の温度範囲で攪拌下に除々に滴下し、ｐＨが８を超えない、好ましくは７を超えない、さらに好ましくは６を超えないように調整することが好ましい。
中和された塩は、目的に応じて０．１〜３０％の濃度の水溶液状態として使用することもできるし、凍結乾燥などの工程を経て粉末、あるいはワックス状の固体状で使用することもできる。
【００２９】
本発明のハーフエステル化合物の製造方法はまた、上記式（ＩＩＩ）で表される酸無水物と、Ｒｆ３ＣＨ２ＯＨで表される上記式（Ｖ）の化合物を反応させる工程および、フッ素化によりＣＨ２をＣＨＦまたはＣＦ２に転化する工程を含むものである。上記Ｒｆ３は、Ｃ、Ｆ、Ｏからなる、炭素数が３〜５のアルキル基またはアルキレート基を示す。上記式（ＩＩＩ）で表される酸無水物と、Ｒｆ３ＣＨ２ＯＨで表される上記式（Ｖ）の化合物を反応させる工程は、上記ハーフエステル化合物の製造方法と同様の方法で行うことができる。
【００３０】
ハーフエステルの製造方法は、上記式（ＩＩＩ）で表される酸無水物と、Ｒｆ３ＣＨ２ＯＨで表される上記式（Ｖ）の化合物を反応させた化合物のＣＨ２をフッ素化によりＣＨＦまたはＣＦ２に転化する工程を含むものである。上記ＣＨ２をフッ素化によりＣＨＦまたはＣＦ２に転化する方法としては、特に限定されず、公知の方法を適用することができる。
【００３１】
本発明はまた、上記ハーフエステル化合物及び含フッ素ポリマーを含有する含フッ素ポリマー水性分散体でもある。すなわち、含フッ素ポリマー粒子を安定化させる乳化剤として、上記ハーフエステル化合物を使用した含フッ素ポリマー水性分散体でもある。上記含フッ素ポリマー水性分散体は、上記ハーフエステル化合物の１種を含有するものであってもよいし、２種以上を含有するものであってもよい。また、その他の界面活性剤を含有するものであってもよいが、ＰＦＯＡ等の炭素数７〜１０の直鎖パーフルオロアルキルカルボン酸塩は実質的に含有しないことが好ましい。上記ハーフエステル化合物の含有量は、含フッ素ポリマー水性分散体１００質量％に対して、０．０１質量％以上であることが好ましい。０．０５質量％以上であることがより好ましい。また、２質量％以下であることが好ましい。１質量％以下であることがより好ましい。０．０１質量％未満であると、重合反応中の分散力が不十分となり反応容器中で凝集物を生成する、反応収率が低下するなどの問題を生じ易く、２質量％をこえると、含有量に見合った効果が得られず、かえって重合速度の低下や反応停止が起こる場合がある。上記ハーフエステル化合物の含有量は、使用する含フッ素モノマーの種類、目的とする含フッ素ポリマーの分子量等によって、適宜決定される。上記含フッ素ポリマー水性分散体中のハーフエステル化合物の含有量は、反応の仕込みに使用したハーフエステル化合物の量と反応によって得られたポリマー量の割合から計算によって定量することができる。
【００３２】
上記含フッ素ポリマーは、炭素原子に結合しているフッ素原子を有するポリマーである。上記含フッ素ポリマーは、含フッ素モノマーを重合することにより得られるものであり、目的に応じて、含フッ素モノマーと、フッ素原子を有しないフッ素非含有モノマーをも共重合させて得られるものであってもよい。上記含フッ素モノマーは、炭素原子に結合しているフッ素原子を少なくとも１個有するモノマーである。
【００３３】
上記含フッ素ポリマーとしては、特に限定されるものではなく、所望のものを含有することができる。また、含フッ素ポリマーの１種を含有するものであってもよいし、２種以上を含有するものであってもよい。上記含フッ素ポリマーとしては、ポリテトラフルオロエチレン、テトラフルオロエチレン／パーフルオロアルキルビニルエーテル共重合体、ポリヘキサフルオロプロピレン、又は、ポリビニリデンフルオライドが好ましい。ポリテトラフルオロエチレンがより好ましい。
【００３４】
上記含フッ素モノマーとしては、フルオロオレフィン、好ましくは炭素原子２〜１０個を有するフルオロオレフィン；環式のフッ素化された単量体；式ＣＹ2＝ＣＹＯＲ又はＣＹ2＝ＣＹＯＲ２ＯＲ３（Ｙは、Ｈ又はＦであり、Ｒ及びＲ３は、水素原子の一部又は全てがフッ素原子で置換されている炭素数１〜８のアルキル基であり、Ｒ２は水素原子の一部又は全てがフッ素原子で置換されている炭素数１〜８のアルキレン基である。）で表されるフッ素化アルキルビニルエーテル等が挙げられる。
【００３５】
上記フルオロオレフィンは、炭素原子２〜６個を有するものが好ましい。上記炭素原子２〜６個を有するフルオロオレフィンとしては、例えば、テトラフルオロエチレン［ＴＦＥ］、ヘキサフルオロプロピレン［ＨＦＰ］、クロロトリフルオロエチレン［ＣＴＦＥ］、フッ化ビニル、フッ化ビニリデン［ＶＤＦ］、トリフルオロエチレン、ヘキサフルオロイソブチレン及びパーフルオロブチルエチレン等が挙げられる。上記環式のフッ素化された単量体としては、好ましくは、パーフルオロ−２，２−ジメチル−１，３−ジオキソール［ＰＤＤ］、パーフルオロ−２−メチレン−４−メチル−１，３−ジオキソラン［ＰＭＤ］等が挙げられる。
上記フッ素化アルキルビニルエーテルにおいて、上記Ｒ及びＲ３は、好ましくは、炭素原子１〜４個を有するものであり、より好ましくは水素原子の全てがフッ素によって置換されているものであり、上記Ｒ２は、好ましくは、炭素原子２〜４個を有するものであり、より好ましくは、水素原子の全てがフッ素原子によって置換されているものである。
【００３６】
上記フッ素非含有モノマーとしては、上記フッ素含有モノマーと反応性を有する炭化水素系モノマー等が挙げられる。上記炭化水素系モノマーとしては、例えば、エチレン、プロピレン、ブチレン、イソブチレン等のアルケン類；エチルビニルエーテル、プロピルビニルエーテル、ブチルビニルエーテル、イソブチルビニルエーテル、シクロヘキシルビニルエーテル等のアルキルビニルエーテル類；酢酸ビニル、プロピオン酸ビニル、ｎ−酪酸ビニル、イソ酪酸ビニル、吉草酸ビニル、ピバリン酸ビニル、カプロン酸ビニル、カプリル酸ビニル、カプリン酸ビニル、バーサチック酸ビニル、ラウリン酸ビニル、ミリスチン酸ビニル、パルミチン酸ビニル、ステアリン酸ビニル、安息香酸ビニル、パラ−ｔ−ブチル安息香酸ビニル、シクロヘキサンカルボン酸ビニル、モノクロル酢酸ビニル、アジピン酸ビニル、アクリル酸ビニル、メタクリル酸ビニル、クロトン酸ビニル、ソルビン酸ビニル、桂皮酸ビニル、ウンデシレン酸ビニル、ヒドロキシ酢酸ビニル、ヒドロキシプロピオイン酸ビニル、ヒドロキシ酪酸ビニル、ヒドロキシ吉草酸ビニル、ヒドロキシイソ酪酸ビニル、ヒドロキシシクロヘキサンカルボン酸ビニル等のビニルエステル類；エチルアリルエーテル、プロピルアリルエーテル、ブチルアリルエーテル、イソブチルアリルエーテル、シクロヘキシルアリルエーテル等のアルキルアリルエーテル類；エチルアリルエステル、プロピルアリルエステル、ブチルアリルエステル、イソブチルアリルエステル、シクロヘキシルアリルエステル等のアルキルアリルエステル類等が挙げられる。
【００３７】
上記フッ素非含有モノマーとしては、また、官能基含有炭化水素系モノマーであってもよい。上記官能基含有炭化水素系モノマーとしては、例えば、ヒドロキシエチルビニルエーテル、ヒドロキシプロピルビニルエーテル、ヒドロキシブチルビニルエーテル、ヒドロキシイソブチルビニルエーテル、ヒドロキシシクロヘキシルビニルエーテル等のヒドロキシアルキルビニルエーテル類；イタコン酸、コハク酸、無水コハク酸、フマル酸、無水フマル酸、クロトン酸、マレイン酸、無水マレイン酸、パーフルオロブテン酸等のカルボキシル基を有するフッ素非含有単量体；グリシジルビニルエーテル、グリシジルアリルエーテル等のグリシジル基を有するフッ素非含有単量体；アミノアルキルビニルエーテル、アミノアルキルアリルエーテル等のアミノ基を有するフッ素非含有単量体；（メタ）アクリルアミド、メチロールアクリルアミド等のアミド基を有するフッ素非含有モノマー等が挙げられる。
【００３８】
上記含フッ素ポリマー水性分散体中の含フッ素ポリマー濃度は、重合を行うことにより得られる含フッ素ポリマー水性分散体１００質量％に対して、１０質量％以上であることが好ましい。１５質量％以上であることがより好ましい。また、５０質量％以下であることが好ましい。４０質量％以下であることがより好ましい。上記含フッ素ポリマー濃度は、試料約１ｇ（Ｘｇ）を直径５ｃｍのアルミカップにとり、３００℃にて１時間加熱した加熱残分（Ｚｇ）より、式：Ｐ＝（Ｚ／Ｘ）×１００（％）から算出する方法で測定することができる。
【００３９】
また、上記含フッ素ポリマー水性分散体は、水性媒体を含有するものである。上記水性媒体は、水を含むものであれば特に限定されず、水の他に、例えば、アルコール、エーテル、ケトン等の有機溶媒を含むものであってもよい。上記水性媒体としては、水が好ましい。
【００４０】
上記含フッ素ポリマー水性分散体は、上記ハーフエステル化合物、含フッ素ポリマー、水性媒体の他に、界面活性剤として作用するその他の化合物を含有していてもよい。その他の化合物としては特に限定されず、例えば、カチオン系、ノニオン系、または、ベタイン系の化合物が挙げられる。また、上記化合物を安定化するため添加剤を含有するものであってもよい。添加剤としては特に限定されず、例えば、安定剤等の一般的な界面活性剤に通常用いられるものを用いることができる。また、公知のラジカル捕捉剤を添加することもできる。
【００４１】
上記含フッ素ポリマー水性分散体の製造方法としては特に限定されず、例えば、上記ハーフエステルを乳化剤とした含フッ素モノマーの乳化重合による方法を挙げることができる。具体的には、重合反応器に、上記水性媒体、ハーフエステル化合物、含フッ素モノマー、及び、必要に応じて、フッ素非含有モノマー、公知のラジカル捕捉剤、及び／又は、上記の他の添加剤を仕込み、反応器の内容物を撹拌し、そして反応器を所定の重合温度に保持し、次に所定量の重合開始剤を加え、重合反応を開始する方法が挙げられる。重合反応開始後に、目的に応じて、モノマー、重合開始剤、連鎖移動剤及び上記ハーフエステル化合物等を追加添加してもよい。
上記重合の重合温度は、５〜１２０℃であることが好ましい。また、重合圧力は、０．０５〜１０ＭＰａＧであることが好ましい。重合温度、重合圧力は、使用するモノマーの種類、目的とするポリマーの分子量、反応速度によって適宜決定される。
【００４２】
上記重合開始剤としては、上記重合温度範囲でラジカルを発生しうるものであれば特に限定されず、公知の油溶性及び／又は水溶性の重合開始剤を使用することができる。更に、還元剤等と組み合わせてレドックスとして重合を開始することもできる。上記重合開始剤の濃度は、モノマーの種類、目的とするポリマーの分子量、反応速度によって適宜決定される。
【００４３】
本発明の含フッ素ポリマー水性分散体は、ディスパージョンとして使用する場合には、公知のノニオン性界面活性剤の存在下で相分離濃縮、陰イオン交換樹脂との接触、限外ろ過処理などの公知の方法によって、ハーフエステル化合物を水性分散液から低減除去することができる。さらに相分離濃縮、電気濃縮、限外ろ過などの公知の方法によって、ポリマー濃度を調整することが可能である。この際に、回収されたハーフエステルは、イオン交換樹脂による回収、精製を経て再利用することができる。また、含フッ素ポリマーを凝集させた粉体として使用する場合には、公知の方法にて攪拌下に凝析処理を行った後、洗浄、乾燥工程を経てファインパウダーとして使用することもできる。この際に、洗浄排水、乾燥排ガス中のハーフエステルは、公知の方法で回収、精製され再利用することができる。これらの水性分散液の用途としては公知の用途に用いることができ、また、ファインパウダーとした場合の用途としても公知の用途に用いることができる。
【発明の効果】
【００４４】
本発明は、上述した構成よりなるので、合成経路が単純で、分子中に水素原子が含まれていてもポリマー合成での連鎖移動反応に影響しないハーフエステル化合物を提供することができる。
また、本発明の含フッ素ポリマー水性分散体は、上述の構成よりなるので、含フッ素重合体を安定に存在させることができ、また、物性のよい含フッ素ポリマーの成形体及び塗膜等を提供することができる。
【発明を実施するための最良の形態】
【００４５】
以下、実施例、比較例を示し、本発明を具体的に説明するが、本発明はかかる実施例のみに限定されるものではない。
【００４６】
（製造例１）
ハーフエステル化合物の合成例
（ＣＦ３）３ＣＯＯＣＣＦ２ＣＦ２−ＣＯＯＮＨ４の合成
還流管、温度計および撹拌子を有する１００ｍＬ三つ口フラスコ中に、ＥＸＦＬＵＯＲＯよりＣ４ＡＮＨＤの名称で販売されているパーフルオロコハク酸無水物８ｇを仕込み、７０℃まで加温した。引き続き、ＴＢＯＬの名称で販売されているｔ−パーフルオロブタノール２５ｇを滴下、さらに濃硫酸０．５ｍｌを添加すると、内温が８０℃まで上昇するので、さらに加熱して内温を８５℃に保ち反応を継続させた。ＧＣ（島津ＧＣ９Ａ、カラム Ｗ−９８）にて、パーフルオロコハク酸無水物、ｔ−パーフルオロブタノールおよび生成したハーフエステル化合物のピーク比を確認しながら、１２時間反応した。引き続き、未反応物を留去し、反応物に水を加え、洗浄、分液を３回繰り返し、回収した油層より、（ＣＦ３）３ＣＯＯＣＣＦ２ＣＦ２−ＣＯＯＨ２５．３ｇを得た。この化合物をアンモニアで中和し、（ＣＦ３）３ＣＯＯＣＣＦ２ＣＦ２−ＣＯＯＮＨ４を得た。
【００４７】
（製造例５）
含フッ素ポリマー水性分散体の製造方法
内容量３Ｌの攪拌翼付きステンレススチール製オートクレーブに、脱イオン水１．５Ｌ、パラフィンワックス６０ｇ（融点６０℃）、及び、（ＣＦ３）３ＣＯＯＣＣＦ２ＣＦ２−ＣＯＯＮＨ４ １．５ｇを仕込み、系内をＴＦＥで置換した。内温を７０℃にし、内圧が０．７８ＭＰａになるようにＴＦＥを圧入し、１質量％の過硫酸アンモニウム［ＡＰＳ］水溶液３．７５ｇを仕込み、反応を開始した。重合の進行に伴って重合系内の圧力が低下するので、連続的にＴＦＥを追加して、内圧を０．７８ＭＰａに保ち、反応を継続した。重合開始６．７時間後にＴＦＥをパージして重合を停止した。この水性分散液の固形分濃度は、３２．４質量％、標準比重は２．２０１、含フッ素重合体の平均一次粒子径は、２４０ｎｍであった。
固形分濃度：得られた水性分散液を１５０℃で１時間乾燥した時の質量減少より求めた。
標準比重（ＳＳＧ）：ＡＳＴＭ  Ｄ−１４５７−６９に従い測定した。
平均一次粒子径（ＰＴＦＥ）：固形分濃度を約０．０２質量％に希釈し、単位長さに対する５５０ｎｍの投射光の透過率と電子顕微鏡写真によって決定された平均粒子径との検量線を基にして、上記透過率から間接的に求めた。
【産業上の利用可能性】
【００４８】
本発明のハーフエステル化合物は、合成経路が単純で、分子中に水素原子が含まれていても連鎖移動反応に影響しないハーフエステル化合物を提供し、また、上記ハーフエステル化合物を含有する含フッ素ポリマー水性分散体を提供する。